(57)【特許請求の範囲】
【請求項１】
エチレン−プロピレンコポリマー及びエチレン−プロピレン−ジエンターポリマーからなる群より選択される少なくとも１種で構成されるＥＰゴムと、
表面処理剤で充填剤を表面処理してなる表面処理充填剤と、
硫黄と、
有機過酸化物とを含み、
前記ＥＰゴムが、８（ＭＬ１＋４）より大きいムーニー粘度を有し、
前記表面処理充填剤が、前記ＥＰゴム１００質量部に対して６０質量部以上１００質量部未満の割合で配合され、
前記硫黄が、前記ＥＰゴム１００質量部に対して０．１〜０．４質量部の割合で配合され、
前記有機過酸化物が、前記ＥＰゴム１００質量部に対して１．５〜４質量部の割合で配合され、前記ムーニー粘度が１００℃においてＪＩＳＫ６３００−１に基づいて測定された値であるＥＰゴム組成物。
【請求項２】
前記ＥＰゴムが、４０（ＭＬ１＋４）未満のムーニー粘度を有する、請求項１に記載のＥＰゴム組成物。
【請求項３】
前記硫黄が、前記ＥＰゴム１００質量部に対して０．１〜０．２５質量部の割合で配合されている、請求項１又は２に記載のＥＰゴム組成物。
【請求項４】
請求項１〜３のいずれか一項に記載のＥＰゴム組成物をラジカル架橋してなるＥＰゴム材料。
【請求項５】
導体と、
前記導体を被覆する絶縁層とを備えるケーブルであって、
前記絶縁層が、請求項４に記載のＥＰゴム材料を含むケーブル。
【請求項６】
機器又はケーブルからなる被接続部とケーブルとが挿入される貫通孔を有し、前記被接続部と前記ケーブルとを接続する接続部品であって、
前記貫通孔の一部を形成する筒状の内周面を有する絶縁層を備え、
前記絶縁層が、請求項４に記載のＥＰゴム材料を含む、接続部品。
【発明の詳細な説明】
【技術分野】
【０００１】
本発明は、ＥＰゴム組成物、ＥＰゴム材料、ケーブル及び、ケーブル又は機器からなる被接続部とケーブルとを接続する接続部品に関する。
【背景技術】
【０００２】
エチレンプロピレンゴム又はエチレンプロピレンジエンゴムからなるＥＰゴムは、電気絶縁特性及び機械的特性に優れることから、ケーブル同士の接続、または、ケーブルと機器との接続に用いられる接続部品の絶縁層や、ケーブルの絶縁層に使用されている。
【０００３】
このような絶縁層には、ＥＰゴムを含むＥＰゴム組成物を架橋してなるＥＰゴム材料が使用される。
【０００４】
例えば下記特許文献１では、エチレン・プロピレン・ジエン共重合体１００質量部に対して、端部に二重結合を有する表面処理剤によって処理された無機充填剤が１００〜２００質量部の割合で添加されてなるＥＰゴム組成物が開示され、有機過酸化物によって架橋された架橋エチレン・プロピレン・ジエン共重合体をケーブルの電気絶縁体として用いることが開示されている。
【先行技術文献】
【特許文献】
【０００５】
【特許文献１】特開２００７−９９９５７号公報
【発明の概要】
【発明が解決しようとする課題】
【０００６】
ところで、ＥＰゴム材料は吸水性を有している。
【０００７】
その点、特許文献１記載の架橋エチレン・プロピレン・ジエン共重合体は、表面処理剤によって処理された無機充填剤を有するため、低い吸水性を有する。
【０００８】
しかし、特許文献１記載の架橋エチレン・プロピレン・ジエン共重合体は以下に示す課題を有していた。
【０００９】
すなわち、架橋エチレン・プロピレン・ジエン共重合体は、吸水したまま高温環境下に置かれると、架橋エチレン・プロピレン・ジエン共重合体の誘電正接（ｔａｎδ）が増大する傾向があった。すなわち、架橋エチレン・プロピレン・ジエン共重合体において誘電損失が生じる傾向があった。このため、例えばケーブルの通電状態において、絶縁層である架橋エチレン・プロピレン・ジエン共重合体に温度上昇が起こり、この温度上昇がさらにｔａｎδの増大を引き起こして熱暴走を生じさせ、架橋エチレン・プロピレン・ジエン共重合体の劣化や寸法変化を引き起こすおそれがあった。このことは、ｔａｎδの値が１％を超える場合に顕著であった。また接続部品やケーブルの操作性及び耐久性を向上させる観点から、架橋エチレン・プロピレン・ジエン共重合体は引張伸び特性の点で改善の余地があった。
【００１０】
このため、架橋によって、優れた引張伸び特性及び低い吸水性を有しつつ、吸水した状態で高温環境下に置かれても低いｔａｎδを有するＥＰゴム材料を形成できるＥＰゴム組成物が望まれていた。
【００１１】
本発明は上記事情に鑑みてなされたものであり、架橋によって、優れた引張伸び特性及び低い吸水性を有しつつ、吸水した状態で高温環境下に置かれても低いｔａｎδを有するＥＰゴム材料を形成できるＥＰゴム組成物、ＥＰゴム材料、ケーブル及び接続部品を提供することを目的とする。
【課題を解決するための手段】
【００１２】
本発明者は上記課題を解決するため、ＥＰゴムの特性、ＥＰゴムに配合する成分の種類及び配合量に着目して鋭意研究を重ねた。その結果、本発明者は、以下の発明により上記課題を解決し得ることを見出した。
【００１３】
すなわち本発明は、エチレン−プロピレンコポリマー及びエチレン−プロピレン−ジエンターポリマーからなる群より選択される少なくとも１種で構成されるＥＰゴムと、表面処理剤で充填剤を表面処理してなる表面処理充填剤と、硫黄と、有機過酸化物とを含み、前記ＥＰゴムが、８（ＭＬ１＋４）より大きいムーニー粘度を有し、前記表面処理充填剤が、前記ＥＰゴム１００質量部に対して６０質量部以上１００質量部未満の割合で配合され、前記硫黄が、前記ＥＰゴム１００質量部に対して０．１〜０．４質量部の割合で配合され、前記有機過酸化物が、前記ＥＰゴム１００質量部に対して１．５〜４質量部の割合で配合され、前記ムーニー粘度が１００℃においてＪＩＳＫ６３００−１に基づいて測定された値であるＥＰゴム組成物である。
【００１４】
このＥＰゴム組成物によれば、架橋によって、優れた引張伸び特性及び低い吸水性を有しつつ、吸水した状態で高温環境下に置かれても低いｔａｎδを有するＥＰゴム材料を形成できる。
【００１５】
なお、ＥＰゴム１００質量部に対する表面処理充填剤の配合量が１００質量部以上であると、ｔａｎｄδが増大する。一方、ＥＰゴム１００質量部に対する表面処理充填剤の配合量が６０質量部未満であると、吸水量が増加する。またＥＰゴム１００質量部に対する硫黄の配合量が上記範囲を外れると、ｔａｎｄδが増大する。さらにＥＰゴム１００質量部に対する有機過酸化物の配合量が４質量部を超えると、引張り伸びが不十分となる。一方、ＥＰゴム１００質量部に対する有機過酸化物の配合量が１．５質量部未満であると、吸水量が増加する。さらにＥＰゴムのムーニー粘度が８（ＭＬ１＋４）以下であると、ｔａｎδが増大する。
【００１６】
上記ＥＰゴム組成物において、前記ＥＰゴムが、４０（ＭＬ１＋４）未満のムーニー粘度を有することが好ましい。
【００１７】
この場合、ＥＰゴムのムーニー粘度が４０（ＭＬ１＋４）以上である場合に比べて、成形性がより向上する。
上記ＥＰゴム組成物において、前記硫黄が、前記ＥＰゴム１００質量部に対して０．１〜０．２５質量部の割合で配合されていることが好ましい。
【００１８】
また本発明は、上記ＥＰゴム組成物をラジカル架橋してなるＥＰゴム材料である。
【００１９】
このＥＰゴム材料によれば、優れた引張伸び特性及び低い吸水性を有しつつ、吸水した状態で高温環境下に置かれても低いｔａｎδを有することが可能となる。その結果、ＥＰゴム材料の熱暴走を十分に抑制することが可能となり、ＥＰゴム材料の劣化や寸法変化を十分に抑制することができる。
【００２０】
また、本発明は、導体と、前記導体を被覆する絶縁層とを備えるケーブルであって、前記絶縁層が、上記ＥＰゴム材料を含むケーブルである。
【００２１】
このケーブルによれば、絶縁層が上述したＥＰゴム材料を含み、優れた引張伸び特性及び低い吸水性を有しつつ、吸水した状態で高温環境下に置かれても低いｔａｎδを有することが可能となる。このため、ＥＰゴム材料の熱暴走を十分に抑制することが可能となり、ＥＰゴム材料の劣化や寸法変化を十分に抑制することができる。その結果、絶縁層の経年劣化が抑制できるため、ケーブルの長期信頼性が向上する。
【００２２】
また本発明は、機器又はケーブルからなる被接続部及びケーブルが挿入される貫通孔を有し、前記被接続部と前記ケーブルとを接続する接続部品であって、前記貫通孔の一部を形成する筒状の内周面を有する絶縁層を備え、前記絶縁層が、上記ＥＰゴム材料を含む接続部品である。
【００２３】
この接続部品によれば、絶縁層がＥＰゴム材料を含み、優れた引張伸び特性及び低い吸水性を有しつつ、吸水した状態で高温環境下に置かれても低いｔａｎδを有することが可能となる。従って、絶縁層の劣化や寸法変化を十分に抑制することができる。その結果、ケーブルと被接続部とを貫通孔に挿入して接続しても、ケーブル及び被接続部への面圧の低下が十分に抑制され、ケーブル及び被接続部の抜け落ちを十分に防止することができる。
【発明の効果】
【００２４】
本発明によれば、架橋によって、優れた引張伸び特性及び低い吸水性を有しつつ、吸水した状態で高温環境下に置かれても低いｔａｎδを有するＥＰゴム材料を形成できるＥＰゴム組成物、ＥＰゴム材料、ケーブル及び接続部品が提供される。
【図面の簡単な説明】
【００２５】
【図１】本発明の接続部品の第１実施形態を示す断面図である。
【図２】本発明の接続部品の第２実施形態を示す断面図である。
【図３】本発明のケーブルの一実施形態を示す断面図である。
【発明を実施するための形態】
【００２６】
以下、本発明の実施形態について詳細に説明する。
【００２７】
［第１実施形態］
まず本発明に係る接続部品の第１実施形態について図１を参照しながら説明する。図１は、本発明に係る接続部品の第１実施形態を示す断面図であり、ケーブルと、被接続部としてのケーブルとを接続するために用いられるケーブル接続部品を示すものである。
【００２８】
図１に示すように、ケーブル接続部品１０は、内部半導電層１１と、この内部半導電層１１を被覆する絶縁層１２と、この絶縁層１２を被覆する外部半導電層１３とを備えている。ケーブル接続部品１０は、内部半導電層１１、絶縁層１２および外部半導電層１３を貫通する貫通孔１４を有している。貫通孔１４は、内部半導電層１１の筒状の内周面１１ａと、絶縁層１２の筒状の内周面１２ａと、外部半導電層１３の筒状の内周面１３ａとによって形成されている。貫通孔１４は、２本のケーブルの先端をそれぞれ挿入し、２本のケーブル同士を接続させるためのものである。
【００２９】
ここで、絶縁層１２は、ＥＰゴム組成物をラジカル架橋してなるＥＰゴム材料を含む。上記ＥＰゴム組成物は、ＥＰゴムと、表面処理剤で充填剤を表面処理してなる表面処理充填剤と、有機過酸化物と、硫黄と、有機過酸化物とを含み、ＥＰゴムが８より大きいムーニー粘度を有し、表面処理充填剤が、ＥＰゴム１００質量部に対し６０質量部以上１００質量部未満の割合で配合され、硫黄が、ＥＰゴム１００質量部に対して０．１〜０．４質量部の割合で配合され、有機過酸化物が、ＥＰゴム１００質量部に対して１．５〜４質量部の割合で配合されたものとなっている。
【００３０】
ここで、ＥＰゴム組成物は、ラジカル架橋によって、優れた引張伸び特性及び低い吸水性を有しつつ、吸水した状態で高温環境下に置かれても低いｔａｎδを有するＥＰゴム材料を形成できる。このため、ＥＰゴム材料を含む絶縁層１２は、低い吸水性を有しつつ、吸水した状態で高温環境下に置かれても低いｔａｎδを有することが可能となる。従って、絶縁層１２の劣化や寸法変化を十分に抑制することができる。その結果、２本のケーブルを貫通孔１４に挿入して接続しても、ケーブルへの面圧の低下が十分に抑制され、ケーブルの抜け落ちを十分に防止することができる。
【００３１】
次に、内部半導電層１１、外部半導電層１３及び絶縁層１２について詳細に説明する。
【００３２】
＜内部半導電層及び外部半導電層＞
内部半導電層１１及び外部半導電層１３には、半導電性のゴム材料が好ましく用いられる。半導電性のゴム材料としては、例えば導電性充填剤が配合されているゴム材料が挙げられる。ここで、ゴム材料は、ＥＰゴム材料で構成されることが好ましい。この場合、内部半導電層１１又は外部半導電層１３と、ＥＰゴム材料からなる絶縁層１２との密着性がより良好となる。上記導電性充填剤としては、例えばカーボンブラック、繊維状にした金属などを用いることができる。
【００３３】
＜絶縁層＞
絶縁層１２の材料としては、ＥＰゴム組成物をラジカル架橋してなるＥＰゴム材料が用いられる。
【００３４】
上記ＥＰゴム組成物は、ＥＰゴムと、表面処理充填剤と、硫黄と、有機過酸化物とを含む。以下、各成分について詳細に説明する。
【００３５】
（ＥＰゴム）
ＥＰゴムは、エチレン−プロピレンコポリマー（ＥＰＭ）およびエチレン−プロピレン−ジエンターポリマー（ＥＰＴ）のうちの少なくとも一方で構成されるものである。ターポリマーに含まれるジエンとしては、例えば５−エチリデン−２−ノルボルネン、１，４−ヘキサジエン、および、ジシクロペンタジエン等が挙げられる。ＥＰゴムとしては具体的には、三井化学(株)製のＥＰＴ００４５、ＥＰＴ２０６０Ｍ、ＥＰＴ３０９１、ＥＰＴＸ−４０１０Ｍ、ＥＰＴ４０７０、ＥＰＴ１０４５、ＥＰＴ３０４５、ＥＰＴ３０９２Ｍ、ＥＰＴ４０２１、ＥＰＴ１０７０、ＥＰＴ３０７０、ＥＰＴ４０４５、ＥＰＴ４０４５Ｍ、ＥＰＴ９０９０Ｍ，ＥＰＴ３０６２Ｍ、ＥＰＴ３０７２ＥＭ、ＥＰＴＸ−３０４２Ｅ、ＥＰＴ３０９０ＥＭ、ＪＳＲ(株)製のＥＰ１１、ＥＰ４３、ＥＰ９３、ＥＰ２１、ＥＰ２２、ＥＰ２４、ＥＰ２５、ＥＰ２７、ＥＰ５１、ＥＰ５７Ｆ、ＥＰ５７Ｃ、ＥＰ１０３ＡＦ、ＥＰ３３、ＥＰ３５、ＥＰ６５、ＥＰ９６、ＥＰ９８、住友化学(株)製のエスプレンＥＤＰＭ３０１Ａ、３０１、３０５、５０１Ａ、５０５Ａ，５０５、５０２、５１２Ｆ、５３２、５５２、５５３、５２０６Ｆ、５５２７Ｆ、７４５６、６０３、６１０１、６０１Ｆ、６００Ｆ等が挙げられる。上記ＥＰゴムは１種類を単独で用いても、２種類以上を組み合わせて用いても良い。
【００３６】
ＥＰゴムは、８より大きいムーニー粘度を有する。ＥＰゴムのムーニー粘度が８以下であると、ｔａｎδが増大する。但し、ＥＰゴムのムーニー粘度は４０未満であることが好ましい。この場合、ＥＰゴムのムーニー粘度が４０以上である場合に比べて、成形性がより向上する。このため、ＥＰゴム組成物を成形してＥＰゴム材料を得る際、ＥＰゴム材料の歩留まりをより向上させることができる。
【００３７】
ＥＰゴムのムーニー粘度は、１５〜３５であることが好ましく、２０〜３０であることがより好ましい。
【００３８】
（表面処理充填剤）
表面処理充填剤は、表面処理剤で充填剤を表面処理してなるものである。
【００３９】
充填剤としては、例えばクレー、タルク、炭酸カルシウム、ケイ酸アルミニウム等の無機充填剤が挙げられる。これらは単独で又は２種以上を組み合わせて用いることができる。
【００４０】
表面処理剤としては、例えばシランカップリング剤及び脂肪酸等が挙げられる。これらは単独で又は２種以上を組み合わせて用いることができる。中でも、シランカップリング剤が好ましい。この場合、ｔａｎδをより低く抑えられる。
【００４１】
充填剤に対する表面処理剤の質量比は、特に限定されるものではないが、好ましくは０．８〜２であり、より好ましくは０．９〜１．５である。
【００４２】
表面処理充填剤の具体例としては、バーゲス・ピグメント(株)製のバーゲスＫＥ、バーゲス２２１１、バーゲス５１７８、バーゲスＣＢ、日東粉化工業(株)製のＮＣＣ、ＮＣＣ−Ｐ、竹原化学工業(株)製のホワイトシールＷＳ−Ｋ、ＷＳ−ＫＫ、ＷＳ−３Ｋ、ＷＳ−８１０、ＷＳ−２２００、白石カルシウム(株)製のＳＴフィラーＳＴ―３０１、ＳＴ−３０９、ＳＴ−５０１、ＳＴ−５０９、ＳＴ−１００、ＳＴ−ＫＥ、ＳＴ−４０Ｆ、ＰＯフィラーＰＯ−３２０−Ｂ−１０、ＰＯ−２２０−Ｂ−１０、ＰＯ−１８０−Ｂ−１０、ＰＯ−１５０−Ｂ−１０、ＰＯ−１２０−Ｂ−１０、ＰＯ−１０−Ｂ−１０などが挙げられる。上記表面処理充填剤は１種類を単独で用いても、２種類以上を組み合わせて用いても良い。
【００４３】
上述したように、ＥＰゴム組成物において、上記表面処理充填剤の配合量はＥＰゴム１００質量部に対して６０質量部以上１００質量部未満である。
【００４４】
表面処理充填剤の配合量が６０質量部未満である場合、ＥＰゴム材料で構成される絶縁層１２の吸水率が高くなる。一方、表面処理充填剤の配合量が１００質量部以上である場合、絶縁層１２が吸水した状態で高温環境下に置かれると、ｔａｎδが高くなり、絶縁層１２の劣化や寸法変化が起こり、ケーブルおよび被接続部が抜け落ちるおそれがある。
【００４５】
ＥＰゴム１００質量部に対する上記表面処理充填剤の配合量は、好ましくは６０〜８０質量部である。
【００４６】
この場合、絶縁層１２は、より低い吸水性を有しつつ、吸水した状態で高温環境下に置かれてもより低いｔａｎδを有することが可能となる。
【００４７】
（有機過酸化物）
有機過酸化物は、ＥＰゴムを架橋させるためのものであればよく、このような有機過酸化物としては、例えばジアルキルパーオキサイド類、ジアシルパーオキサイド類、ケトンパーオキサイド類、ハイドロパーオキサイド類、パーオキシケタール類、アルキルパーエステル類、パーカーボネート類等が挙げられる。
【００４８】
上記のような有機過酸化物としては、具体的には、ジクミルパーオキサイド（ＤＣＰ）、１，３−ビス（ｔ−ブチルパーオキシイソプロピル）ベンゼン、２，５−ジメチル−２，５−（ｔ−ブチルパーオキシ）−３−ヘキシン、２，４−ジクロロベンゾイルパーオキサイド、ベンゾイルパーオキサイド、１，１−ビス（ｔ−ブチルパーオキシ）−３，３，５−トリメチルシクロヘキサン、２，５−ジメチル−２，５−ジベンゾイルパーオキシヘキサン、ｎ―ブチル−４，４−ビス（ｔ−ブチルパーオキシ）バレレート、ｔ−ブチルパーオキシベンゾエイト、１，４−ビス[（ｔ−ブチルパーオキシ）イソプロピル]ベンゼン、ｔ−ブチルクミルパーオキサイド、２，５−ジメチル−２，５−ビス（ｔ−ブチルパーオキシ）ヘキサン、ジ−ｔ−ブチルパーオキサイド等が挙げられる。これらは１種類を単独で用いても、２種類以上を組み合わせて用いても良い。
【００４９】
有機過酸化物の配合量はＥＰゴム１００質量部に対して、１．５〜４．０質量部である。ＥＰゴム１００質量部に対する有機過酸化物の配合量が４質量部を超えると、引張り伸びが不十分となる。一方、ＥＰゴム１００質量部に対する有機過酸化物の配合量が１．５質量部未満であると、吸水量が増加する。
【００５０】
上記有機過酸化物の配合量はＥＰゴム１００質量部に対して２．０〜３．５質量部であることがより好ましい。
【００５１】
（硫黄）
上記ＥＰゴム組成物は硫黄を含む。硫黄も、有機過酸化物と同様、ＥＰゴムを架橋させるためのものである。硫黄の配合量はＥＰゴム１００質量部に対して、０．１〜０．４質量部である。ＥＰゴム１００質量部に対する硫黄の配合量が０．１〜０．４質量部の範囲を外れると、ｔａｎｄδが増大する。
【００５２】
硫黄の配合量はＥＰゴム１００質量部に対して、０．２〜０．３質量部であることが好ましい。
【００５３】
上記ＥＰゴム組成物には、上記ＥＰゴム、表面処理充填剤、有機過酸化物、硫黄のほか、架橋助剤、カーボン、軟化油、滑材、老化防止剤、安定剤などが配合されてもよい。
【００５４】
上記ＥＰゴム組成物は上記の各成分を配合し、バンバリーミキサー、加圧ニーダー、二軸押出機、ブスコニーダー、ヘンシェルミキサー、ロールニーダー等を用いて溶融混練することにより得ることができる。
【００５５】
接続部品１０は、各部材を射出成型するなどして得ることができる。このとき、ＥＰゴム組成物の架橋は通常、１６０〜２６０℃の温度で、好ましくは１７０〜２００℃の温度で行う。
【００５６】
［第２実施形態］
次に、本発明に係る接続部品の第２実施形態について図２を参照しながら説明する。図２は、本発明に係る接続部品の第２実施形態を示す断面図であり、ケーブルと被接続部としての機器とを接続するために用いられる機器直結端末部品を示すものである。
【００５７】
図２に示すように、機器直結端末部品２０はＬ字型の内部半導電層２１と、この内部半導電層２１を被覆する絶縁層２２と、この絶縁層２２を被覆する外部半導電層２３とを備えている。機器直結端末部品２０は、内部半導電層２１と、絶縁層２２および外部半導電層２３を貫通する貫通孔２４を有している。機器直結端末部品２０は、内部半導電層２１、絶縁層２２および外部半導電層２３を貫通する貫通孔２４を有している。貫通孔２４は、内部半導電層２１の筒状の内周面２１ａと、絶縁層２２の筒状の内周面２２ａと、外部半導電層２３の筒状の内周面２３ａとによって形成されている。貫通孔２４は、ケーブルと機器に含まれる端子とを挿入し、ケーブルの先端と機器の端子とを接続させるためのものである。
【００５８】
ここで、絶縁層２２は、第１実施形態で述べたＥＰゴム組成物をラジカル架橋してなるＥＰゴム材料を含んでいる。ここで、ＥＰゴム組成物は、ラジカル架橋によって、低い吸水性を有しつつ、吸水した状態で高温環境下に置かれても低いｔａｎδを有するＥＰゴム材料を形成できる。このため、ＥＰゴム材料を含む絶縁層２２は、低い吸水性を有しつつ、吸水した状態で高温環境下に置かれても低いｔａｎδを有することが可能となる。従って、絶縁層２２の劣化や寸法変化を十分に抑制することができる。その結果、ケーブルおよび被接続部を貫通孔２４に挿入して接続しても、ケーブルの先端及び機器に含まれる端子への面圧の低下が十分に抑制され、ケーブル及び被接続部の抜け落ちを十分に防止することができる。
【００５９】
なお、内部半導電層２１は第１実施形態の内部半導電層１１と同様の材料で構成され、外部半導電層２３は、第１実施形態の外部半導電層１３と同様の材料で構成される。
【００６０】
［第３実施形態］
次に、本発明のケーブルの実施形態について図３を用いて説明する。図３は、本発明に係るケーブルの一実施形態を示す断面図である。図３に示すように、ケーブル３０は、導体３５と、導体３５を被覆する内部半導電層３１と、内部半導電層３１を被覆する絶縁層３２と、絶縁体層３２を被覆する外部半導電層３３とを備えている。
【００６１】
ここで、絶縁層３２としては、第１実施形態で述べたＥＰゴム組成物をラジカル架橋してなるＥＰゴム材料で構成されている。ここで、ＥＰゴム組成物は、ラジカル架橋によって、優れた引張伸び特性及び低い吸水性を有しつつ、吸水した状態で高温環境下に置かれても低いｔａｎδを有するＥＰゴム材料を形成できる。このため、ＥＰゴム材料を含む絶縁層３２は、低い吸水性を有しつつ、吸水した状態で高温環境下に置かれても低いｔａｎδを有することが可能となる。従って、絶縁層３２の劣化や寸法変化を十分に抑制することができる。その結果、絶縁層の３２経年劣化が抑制できるため、ケーブル３０の長期信頼性が向上する。
【００６２】
導体３５としては、銅線、銅合金線、アルミニウム線等の金属線を用いることができる。また、上記金属線の表面にスズや銀等のめっきを施したものを導体３５として用いることもできる。導体３５は、単線導体であっても撚線導体であってもよい。
【００６３】
なお、内部半導電層３１は第１実施形態の内部半導電層１１と同様の材料で構成され、外部半導電層３３は、第１実施形態の外部半導電層１３と同様の材料で構成される。
【実施例】
【００６４】
以下、本発明の内容を実施例及び比較例を挙げてより具体的に説明するが、本発明は、以下の実施例に限定されるものではない。実施例及び比較例において用いたＥＰゴム組成物の原料は次のとおりである。
【００６５】
（Ａ）ＥＰゴム
（１）ＥＰゴム−１
エチレン−プロピレン−ジエンゴム（商品名：「ＥＰＴ４０２１」、ＭＬ１＋４（１００℃）：２４、三井化学（株）製）
（２）ＥＰゴム−２
エチレン−プロピレン−ジエンゴム（商品名「ＥＰＴ  ８０３０−Ｍ」、ＭＬ１＋４（１００℃）：３２、三井化学（株）製）
（３）ＥＰゴム−３
エチレン−プロピレン−ジエンゴム（商品名「ＥＰＴ  Ｘ−４０１０」、ＭＬ１＋４（１００℃）：８、三井化学（株）製）
（Ｂ）充填剤
（１）表面処理充填剤
シランカップリング剤でケイ酸アルミニウムを表面処理したもの（商品名「バーゲスＫＥ」、バーゲス・ピグメント（株）製）
（２）表面未処理充填剤−２
（商品名「デキシークレー」、Ｄｉｘｉｅ  Ｒｕｂｂｅｒ  Ｐｉｔ（株）製）
（Ｃ）有機過酸化物
ジクミルパーオキサイド（ＤＣＰ、商品名「パークミルＤ」、日本油脂（株）製）
α，α’−ジ（ｔ−ブチルパーオキシ）ジイソプロピルベンゼン（Ｐ、商品名「パーブチルＰ」、日本油脂（株）製）
（Ｄ）硫黄
商品名「沈降硫黄」、鶴見化学工業（株）製
（Ｅ）カーボン
カーボンブラック（商品名「旭♯３５」、旭カーボン(株)製）
（Ｆ）軟化油
パラフィン系オイル（商品名「サンパー♯２２８０」、日本サン石油（株）製）
（Ｇ）滑材
（１）滑材−１
商品名「ハイワックス２２０Ｐ」、三井化学（株）製
（２）滑材−２
ステアリン酸亜鉛（商品名「ステアリン酸亜鉛」、川村化成（株）製）
（Ｈ）老化防止剤
（１）老化防止剤−１
２−メルカプトベンズイミダゾール（商品名「ノクラックＭＢ」、大内新興化学工業(株)製）
（２）老化防止剤−２
ペンタエリスリトールテトラキス[３−（３，５−ジ−ｔ−ブチル−４−ヒドロキシフェニル）プロピオネート]（商品名「イルガノックス１０１０」、ＢＡＳＦ(株)製）
（Ｉ）安定剤
亜鉛華（商品名「酸化亜鉛２種」、堺化学工業(株)製）
【００６６】
（実施例１〜１９及び比較例１〜１２）
表１〜４に示す割合で上記（Ａ）〜（Ｉ）成分を配合し、バンバリーミキサーを用いて、１２０℃で溶融混練させ、ＥＰゴム組成物を得た。このＥＰゴム組成物を、圧縮プレス機を用いて２０ｃｍ×２０ｃｍ×０．２ｃｍの寸法に成形しながら、１６０℃で４０分間加熱し架橋させることにより、ＥＰゴム材料の試験片を得た。なお、表１〜４において、（Ａ）〜（Ｉ）の各成分の配合量の単位は質量部である。
【００６７】
[特性評価]
（１）吸水性
実施例１〜１９及び比較例１〜１２のＥＰゴム材料からなる試験片について吸水率（水分濃度）を測定した。吸水率、すなわち試験片中の水分（質量％）の測定は、カールフィッシャー法（電量滴定法）により行った。具体的には、試験片を２００℃で加熱して１５分間水分の抽出を行ったのち、カールフィッシャー試薬を滴下することにより水分量を測定した。また試験片を８０℃の温水に１４日間浸漬させた後も上記と同様にして吸水率を測定した。結果を表１〜４に示す。なお、吸水率の単位は質量ｐｐｍである。また表１〜４には、浸漬前の吸水率に対する浸漬後の吸水率の比（吸水率比）についても併記した。吸水性の合格基準は下記の通りとした。
合格：吸水率比が１０以下
【００６８】
（２）ｔａｎδ
実施例１〜１９及び比較例１〜１２のＥＰゴム材料からなる試験片試験片について、８０℃の熱水に浸漬させる前のｔａｎδと、８０℃の熱水に７日間浸漬させた後のｔａｎδを測定した。ｔａｎδは、表１〜４に示す各温度で測定した。結果を表１〜４に示す。なお、ｔａｎδは、実施例１〜１９及び比較例１〜１２のＥＰゴム材料を、１０ｃｍ×１０ｃｍ×０．２ｃｍのシート状に成形し、このシートについて、電気絶縁材料Ｃ＆ｔａｎδ測定器「ＤＡＣ−ＩＭ−Ｄ６」（製品名、総研電気（株）製）を用いて測定した。またｔａｎδの値は、分母を１００としたときの分子の値として表示し、単位は「％」としてある。さらにｔａｎδの合格基準は下記の通りとした。
合格：８０℃の熱水に７日間浸漬させた後の９０℃におけるｔａｎδが０．４７８％以下
【００６９】
（３）成形性
成形性は、実施例１〜１９及び比較例１〜１２のＥＰゴム組成物のムーニー粘度（ＭＬ１＋４）を指標とした。ムーニー粘度は、ＪＩＳＫ６３００−１に基づき測定した。結果を表１〜４に示す。
【００７０】
（４）引張伸び特性
引張り伸び特性は、実施例１〜１９及び比較例１〜１２のＥＰゴム材料からなる試験片について、ＪＩＳＫ６２５１に基づき測定した２５℃における引張伸びを指標とした。結果を表１〜４に示す。なお、引張伸び特性の合格基準は下記の通りとした。
合格：引張り伸びが３５０％超であること
【表１】
0005528597.tif 000002
【表２】
0005528597.tif 000003
【表３】
0005528597.tif 000004
【表４】
0005528597.tif 000005
【００７１】
表１〜４に示す結果より、実施例１〜１９のＥＰゴム材料は、吸水性、ｔａｎδ、引張り伸びの点で合格基準を満足することがわかった。これに対し、比較例１〜１２のＥＰゴム材料は、吸水性あるいはｔａｎδのいずれかの点で合格基準を満足しないことがわかった。
【００７２】
以上より、本発明のＥＰゴム組成物は、架橋によって、優れた引張伸び特性及び低い吸水性を有しつつ、吸水した状態で高温環境下に置かれても低いｔａｎδを有するＥＰゴム材料を形成できることが確認された。
【符号の説明】
【００７３】
１０…ケーブル接続部品（接続部品）
１２，２２，３２…絶縁層
２０…端末直結部品（接続部品）
３０…ケーブル
３５…導体
【図１】
0005528597.tif 000006
【図２】
0005528597.tif 000007
【図３】
0005528597.tif 000008